(57)【要約】【課題】大気中の成分によって失活せず、それによってポケット内の水分等を良好に吸収できる、ブリスターパック用蓋材を提供する。【解決手段】本発明のブリスターパック用蓋材は、基材１１０、及び基材上の１又は複数の孤立している吸収層１２０のパターンを有する、ブリスターパック用蓋材１００であって、複数のポケット２１０を有するブリスター容器２００を、蓋材１００に接合させたときに、孤立している個々の吸収層が、ポケットに包囲される、蓋材である。【選択図】図２
2018065575.tif 000002
【特許請求の範囲】
【請求項１】
基材、及び前記基材上の１又は複数の孤立している吸収層のパターンを有する、ブリスターパック用蓋材であって、
複数のポケットを有するブリスター容器を、前記蓋材に接合させたときに、孤立している個々の前記吸収層が、前記ポケットに包囲される、
蓋材。
【請求項２】
前記ブリスター容器と接合させる面に、シーラント層を有する、請求項１に記載の蓋材。
【請求項３】
前記シーラント層が、イージーピール性を有するシーラントフィルムで構成されている、請求項２に記載の蓋材。
【請求項４】
前記吸収層が、吸収剤及び熱可塑性樹脂を含有している、請求項１〜３のいずれか一項に記載の蓋材。
【請求項５】
前記吸収層の片面又は両面に、スキン層を更に有する、請求項１〜４のいずれか一項に記載の蓋材。
【請求項６】
前記基材が、バリア層を少なくとも有する、請求項１〜５のいずれか一項に記載の蓋材。
【請求項７】
前記バリア層が、アルミニウム箔である、請求項６に記載の蓋材。
【請求項８】
内容物、ブリスター容器、及び蓋材を有する、ブリスターパックであって、
前記ブリスター容器が、ポケットを有しており、
前記蓋材が、基材、及び前記基材上の孤立している吸収層を有しており、
前記ブリスター容器と前記蓋材とが少なくとも一部で接合されており、かつ
前記吸収層が、前記ポケットに包囲されている、
内容物入りブリスターパック。
【請求項９】
基材、及び前記基材上の１又は複数の孤立している吸収層のパターンを有する、ブリスターパック用蓋材と、
複数のポケットを有するブリスター容器と
の組合せであって、
前記ブリスター容器を、前記蓋材に接合させたときに、孤立している個々の前記吸収層が、前記ポケットに包囲される、
組合せ。
【発明の詳細な説明】
【技術分野】
【０００１】
本発明は、ブリスターパック用蓋材に関する。
【背景技術】
【０００２】
従来、例えば錠剤等の固形製剤や薬剤の入ったカプセルの包装容器として、ブリスターパックが用いられている。このブリスターパックは、樹脂シート等で構成されているブリスター容器用積層体に、ポケットとよばれる凹部を形成してブリスター容器を形成し、ポケット内に内容物を入れ、そして蓋材をヒートシール等によって接合させることにより形成することができる。
【０００３】
ブリスター容器は、ポケットの内側に製剤を収容した状態で、その周囲に拡がった裾の部分に蓋材をヒートシールすることにより、製剤が封入された内容物入りブリスターパックとなる。包装に用いるブリスター容器及び、又は蓋材が透明であれば、その内部に封入された製剤を容易に視認することができる。
【０００４】
ブリスターパックに封入される製剤の有効成分である薬剤には様々なものがあり、その中には耐湿性の弱い薬剤や、においの強い薬剤もある。そこで、ブリスター容器用積層体又は蓋材に予め水分やにおい等を吸収する吸収層を形成しておくことにより、成形後のブリスターパックに吸収機能を持たせる手段が提案されている。
【０００５】
特許文献１では、ブリスター容器用積層体の内部に吸収剤を有する吸収層を形成することによって、製剤の長期安定性を向上させる技術を開示している。ここではまず、バリア層である基材と吸収層とを有するブリスター容器用積層体に、ドーム状のポケットを形成する。そして、そのポケットに錠剤である製剤を入れて、これを蓋材で封止している。この技術によれば、外装袋に乾燥剤等を同梱しなくても、乾燥状態の維持、酸化の防止、及びにおいの効率的な除去が可能となると考えられる。
【０００６】
特許文献２では、ブリスターパック用蓋材に湿気を吸収する乾燥剤を含有するプラスチック材料層を積層して、感湿性の製品を水分から保護する技術を開示している。
【０００７】
特許文献３では、底材側から順番に第１バリア層と吸収層と第２バリア層の少なくとも３層構造のシート体で構成されている、ブリスターパック用蓋材が開示されている。特許文献３では、このブリスターパック用蓋材において、第１バリア層を貫通して吸収層を連通する連通孔を形成するとしており、これによって水分、酸素、二酸化炭素、臭気などを吸収して、内容物の品質低下を効果的に防止し、内容物が吸収層に直接的に接触することを防止し、かつ吸収層と底材間に配置されるヒートシール層などの素材に対する選択自由度を拡大するとしている。
【先行技術文献】
【特許文献】
【０００８】
【特許文献１】国際公開第２００６／１１５２６４号
【特許文献２】特表２０１２−５２０８０２号公報
【特許文献３】特開２０１４−１４１２５８号公報
【発明の概要】
【発明が解決しようとする課題】
【０００９】
特許文献１〜３に記載のブリスターパックは、ブリスターパックの端部に吸収層が露出しているため、吸収層の端面が大気中に暴露されている状態になっている。そのため、場合によっては、端面から大気中の水蒸気等を吸収して、吸収層が失活し、それによってポケット内の水分等を十分に吸収できないことがある。
【００１０】
そこで、大気中の成分によって失活せず、それによってポケット内の水分等を良好に吸収できる、ブリスターパック用蓋材を提供する必要性が存在する。
【課題を解決するための手段】
【００１１】
本発明者らは、鋭意検討したところ、以下の手段により上記課題を解決できることを見出して、本発明を完成させた。すなわち、本発明は、下記のとおりである：
〈１〉  基材、及び上記基材上の１又は複数の孤立している吸収層のパターンを有する、ブリスターパック用蓋材であって、
複数のポケットを有するブリスター容器を、上記蓋材に接合させたときに、孤立している個々の上記吸収層が、上記ポケットに包囲される、
蓋材。
〈２〉  上記ブリスター容器と接合させる面に、シーラント層を有する、上記〈１〉項に記載の蓋材。
〈３〉  上記シーラント層が、イージーピール性を有するシーラントフィルムで構成されている、上記〈２〉項に記載の蓋材。
〈４〉  上記吸収層が、吸収剤及び熱可塑性樹脂を含有している、上記〈１〉〜〈３〉項のいずれか一項に記載の蓋材。
〈５〉  上記吸収層の片面又は両面に、スキン層を更に有する、上記〈１〉〜〈４〉項のいずれか一項に記載の蓋材。
〈６〉  上記基材が、バリア層を少なくとも有する、上記〈１〉〜〈５〉項のいずれか一項に記載の蓋材。
〈７〉  上記バリア層が、アルミニウム箔である、上記〈６〉項に記載の蓋材。
〈８〉  内容物、ブリスター容器、及び蓋材を有する、ブリスターパックであって、
上記ブリスター容器が、ポケットを有しており、
上記蓋材が、基材、及び上記基材上の孤立している吸収層を有しており、
上記ブリスター容器と上記蓋材とが少なくとも一部で接合されており、かつ
上記吸収層が、上記ポケットに包囲されている、
内容物入りブリスターパック。
〈９〉  基材、及び上記基材上の１又は複数の孤立している吸収層のパターンを有する、ブリスターパック用蓋材と、
複数のポケットを有するブリスター容器と
の組合せであって、
上記ブリスター容器を、上記蓋材に接合させたときに、孤立している個々の上記吸収層が、上記ポケットに包囲される、
組合せ。
【発明の効果】
【００１２】
本発明によれば、大気中の成分によって失活せず、それによってポケット内の水分等を良好に吸収できる、ブリスターパック用蓋材を提供することができる。
【図面の簡単な説明】
【００１３】
【図１】図１は、本発明のブリスターパック用蓋材の概略図である。図１（ａ）は、本発明のブリスターパック用蓋材の上面図であり、図１（ｂ）は、本発明のブリスターパック用蓋材の側面断面図である。
【図２】図２は、ブリスター容器と本発明のブリスターパック用蓋材とを接合させたときの吸収層の位置の説明図である。
【図３】図３は、本発明のブリスターパック用蓋材の特定の実施態様の側面断面図である。
【発明を実施するための形態】
【００１４】
《ブリスターパック用蓋材》
図１（ａ）及び（ｂ）に示すように、本発明のブリスターパック用蓋材（１００）は、基材（１１０）、及び基材（１１０）上の１又は複数の孤立している吸収層（１２０）のパターンを有する。
【００１５】
そして、図２（ａ）に示すような、複数のポケット（２１０）を有するブリスター容器（２００）を、本発明のブリスターパック用蓋材（１００）に接合させたときに、図２（ｂ）に示すように、孤立している個々の吸収層（１２０）が、ポケット（２１０）に包囲される。
【００１６】
ここで、「ポケットに包囲される」とは、ブリスター容器を接合させたブリスターパック用蓋材を、蓋材側から見たときに、ブリスターパック用蓋材のうちのポケットに相当する領域内に吸収層が存在しており、かつブリスター容器とブリスターパック用蓋材との接合面と、吸収層とが重なっていないことを意味するものである。
【００１７】
本発明者らは、基材、及び基材上の１又は複数の孤立している吸収層のパターンを有する態様とし、複数のポケットを有するブリスター容器を、この蓋材に接合させたときに、孤立している個々の吸収層が、ポケットに包囲されるようにすることにより、吸収層を大気から遮断し、それによって吸収層の失活を防止できることを見出した。
【００１８】
図３に示すように、本発明のブリスターパック用蓋材は、ブリスター容器（２００）と接合させる面に、シーラント層（１３０）を有していてもよい。より具体的には、図３（ａ）に示すように、吸収層（１２０）と基材（１１０）との間にシーラント層（１３０）が存在していてもよく、又は図３（ｂ）に示すように基材（１１０）上の吸収層（１２０）を覆うようにしてシーラント層（１３０）が存在していてもよい。また、図３（ｂ）に示す態様においては、シーラント層（１３０）にハーフカットを入れて、吸収層（１２０）をポケット（２１０）内の空間に暴露してもよい。
【００１９】
また、図３に示すように、基材（１１０）は、バリア層（１１２）及び樹脂層（１１４）で構成されていてもよい。
【００２０】
また、図示しないが、本発明のブリスターパック用蓋材の吸収層は、片面又は両面に、随意のスキン層を有していてもよい。すなわち、上記の図において吸収層として言及している層は、スキン層を有していても有していなくてもよい。
【００２１】
図３（ａ）に示す態様の場合、吸収層又は吸収層及びスキン層を有する積層体において、（内容物側の面の面積）／（基材又はシーラント層側の面の面積）の値は、１．０以下であること、すなわち、例えば台形の側面断面を有することが、基材又はシーラント層との接着面を大きくして吸収層又は上記の積層体を剥離しにくくする観点から好ましい。また、この比は、０．５以上、０．７以上、０．９以上、又は０．９５以上であることが、吸収剤の脱落を防止する観点から好ましい。
【００２２】
以下では、本発明のブリスターパック用蓋材の各構成要素について説明する。
【００２３】
〈基材〉
基材は、バリア層のみ又は樹脂層のみで構成されていてもよいし、バリア層及び樹脂層で構成されていてよい。
【００２４】
｛バリア層｝
バリア層としては、外部からの水分や有機ガス及び無機ガスが吸収層へと透過することを抑制することができる材料を用いることができる。バリア層としては、例えば、これに限られないが、アルミニウム箔、若しくはアルミニウム合金等の金属箔、アルミニウム蒸着膜、シリカ蒸着膜、アルミナ蒸着膜、若しくはシリカ・アルミナ二元蒸着膜等の無機物蒸着膜、又はポリ塩化ビニリデンコーティング膜、若しくはポリフッ化ビニリデンコーティング膜等の有機物コーティング膜を用いることができる。特に、バリア性及び蓋材としての取り扱い性を両立させやすくする観点から、バリア層としては、アルミニウム箔を用いることが好ましい。
【００２５】
バリア層の厚さは、７μｍ以上、１０μｍ以上、又は１５μｍ以上であることが、強度及びバリア性を確保する観点から好ましく、また４５μｍ以下、４０μｍ以下、又は３５μｍ以下であることが、蓋材としての取り扱い性を向上させる観点から好ましい。
【００２６】
｛樹脂層｝
樹脂層としては、耐衝撃性、耐摩耗性等に優れた熱可塑性樹脂、例えば、ポリオレフィン、ビニル系ポリマー、ポリエステル、ポリアミド等を単独で、又は２種類以上組み合わせて複層で使用することができる。この樹脂層は、延伸フィルムであっても、無延伸フィルムであってもよい。この樹脂層により、バリア層を保護することができる。
【００２７】
ポリオレフィンとしては、ポリエチレン系樹脂、ポリプロピレン系樹脂、エチレンと酸素含有エチレン性不飽和単量体との共重合体等が挙げられる。エチレンと酸素含有エチレン性不飽和単量体との共重合体としては、例えばＥＶＯＨ（エチレン−ビニルアルコール共重合体）等が挙げられる。
【００２８】
なお、本明細書において、ポリエチレン系樹脂とは、ポリマーの主鎖にエチレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−アクリル酸共重合体（ＥＡＡ）、エチレン−メタクリル酸共重合体（ＥＭＡＡ）、エチレン−エチルアクリレート共重合体（ＥＥＡ）、エチレン−メチルアクリレート共重合体（ＥＭＡ）、エチレンビニルアセテート共重合体（ＥＶＡ）、カルボン酸変性ポリエチレン、カルボン酸変性エチレンビニルアセテート共重合体、及びこれらの誘導体、並びにこれらの混合物からなる群より選択される。
【００２９】
本明細書において、ポリプロピレン系樹脂とは、ポリマーの主鎖にプロピレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、ポリプロピレン（ＰＰ）ホモポリマー、ランダムポリプロピレン（ランダムＰＰ）、ブロックポリプロピレン（ブロックＰＰ）、塩素化ポリプロピレン、カルボン酸変性ポリプロピレン、及びこれらの誘導体、並びにこれらの混合物が挙げられる。
【００３０】
ビニル系ポリマーとしては、例えばＰＶＣ（ポリ塩化ビニル）、ＰＶＤＣ（ポリ塩化ビニリデン）、ポリクロロトリフルオロエチレン、ポリテトラフルオロエチレン、ＰＡＮ（ポリアクリロニトリル）等が挙げられる。
【００３１】
ポリエステルとしては、例えばＰＥＴ（ポリエチレンテレフタレート）、ポリブチレンテレフタレート等が挙げられる。
【００３２】
ポリアミドとしては、例えばナイロン（登録商標）６、ナイロンＭＸＤ６等のナイロン等が挙げられる。
【００３３】
樹脂層の厚さは、７μｍ以上、１０μｍ以上、又は１５μｍ以上であることが、バリア層を良好に保護する観点から好ましく、また５５μｍ以下、５０μｍ以下、又は４５μｍ以下であることが、蓋材としての取り扱い性を向上させる観点から好ましい。
【００３４】
〈吸収層〉
吸収層は、基材上に１又は複数の孤立している層のパターンとして存在している層である。水分や有機及び無機ガスの吸収機能を有する層であってよい。特に、吸収層は、吸収剤及び樹脂を含有していてよい。
【００３５】
吸収層の積層は、製膜工程、切断工程及び接合工程を含む方法により行ってよい。この場合、これらの工程は、どの順番で行ってもよい。すなわち、吸収層を予め切断してから接合させてもよく、吸収層を接合させた後で切断してもよい。
【００３６】
製膜工程は、例えば吸収剤及び樹脂を、インフレーション法、Ｔダイ法、キャスト法等の押出成形又は射出成形等することによりフィルム状に成形することにより行うことができる。また、本発明のブリスターパック用蓋材が吸収層の片面又は両面にスキン層を更に有する場合、多層インフレーション法、又は多層Ｔダイ法等の共押出法により成形及びスキン層の積層を共に行うこともできる。
【００３７】
切断工程は、例えば、ポンチ、ロータリーダイカッター、レーザー光照射等により行うことができる。また、この場合、切断の角度を調節することにより、上記の（内容物側の面の面積）／（基材又はシーラント層側の面の面積）の値を調節することができる。
【００３８】
接合工程は、例えば、接着層を介して行うことができる。接着層は、内容物の安全性を確保する観点及び吸収剤を失活させない観点から、接合工程において溶剤成分を必要としない接着層であることが好ましい。このような接着層としては、例えば両面テープ、押出ラミネート用の熱可塑性樹脂等を用いることができる。
【００３９】
また、特に基材がシーラント層を有する場合には、接合工程は、ヒートシールにより行ってもよい。
【００４０】
また、吸収層の形成は、パターンとして直接印刷することにより行ってもよい。印刷は、例えばグラビア印刷、スクリーン印刷、フレキソ印刷等により行うことができる。この場合、製膜工程と接合工程を同時に行うこととなり、切断工程は不要となる。
【００４１】
吸収層中の吸収剤の含有率は、良好な吸収能力を確保する観点から、吸収層全体の質量を基準として、１質量％以上、３質量％以上、５質量％以上、７質量％以上、又は１０質量％以上であることが好ましく、また良好な製膜性を確保する観点から、７０質量％以下、６５質量％以下、６０質量％以下、５５質量％以下、又は５３質量％以下であることが好ましい。
【００４２】
吸収層の厚さは、１μｍ以上、２μｍ以上、３μｍ以上、５μｍ以上、１０μｍ以上、２０μｍ以上、又は３０μｍ以上であることが、良好な吸収能力を確保する観点から好ましく、また１００μｍ以下、９０μｍ以下、又は８０μｍ以下であることが、蓋材のしなやかさを確保する観点から好ましい。
【００４３】
｛吸収剤｝
吸収剤としては、物理吸収剤、及び化学吸収剤を用いることができる。
【００４４】
化学吸収剤としては、例えば鉄粉（例えば、還元鉄粉、噴霧鉄粉、活性鉄粉等）、酸化第一鉄、第一鉄塩等の鉄系酸素吸収剤、ハロゲン化金属（例えば、塩化カルシウム、塩化ナトリウム、臭化ナトリウム、ヨウ化ナトリウム、塩化カリウム、臭化カリウム、ヨウ化カリウム、塩化カルシウム、塩化マグネシウム、塩化バリウム等）、酸化金属（例えば、酸化カルシウム、酸化アルミニウム、酸素欠陥を有する酸化セリウム、酸素欠陥を有する酸化チタン等）、硫酸マグネシウム、亜硫酸塩、亜硫酸水素塩、亜ニチオン酸塩等の酸素吸収剤を用いることができる。
【００４５】
物理吸収剤としては、例えばゼオライト、シリカゲル、及び活性炭等を用いることができる。
【００４６】
ゼオライトとしては、主に水分を吸収対象とした親水性ゼオライト、主にアウトガスを吸収対象とした疎水性ゼオライト、及びこれらの組合せを用いることができる。
【００４７】
ここで、アウトガスは、内容物から放出される揮発性の有機ガスや無機ガス（水蒸気は除く）である。具体的には、アウトガスとしては、例えばベンゼン、トルエン等の芳香族化合物、酢酸エチル等のエステル、メタン、エタン等の脂肪族炭化水素、エタノール等のアルコール、アセトアルデヒド等のアルデヒド、アンモニア、及び硫黄ガス等が挙げられる。このようなアウトガスは、においに関して好ましくない場合があるだけでなく、内容物に悪影響を与えることもある。
【００４８】
親水性ゼオライトとしては、例えばＡ型、Ｘ型、又はＬＳＸ型のゼオライトを用いることができる。これらは単独で使用してもよく、また組み合わせて用いてもよい。
【００４９】
疎水性ゼオライトとしては、例えばベータ型、ＺＳＭ−５型、フェリエナイト型、モルデナイト型、Ｌ型、又はＹ型のゼオライトを使用することができる。また、ＺＳＭ−５型ゼオライトの類縁体であるＺＳＭ−１１、シリカライト、シリカライト−２、ペンタシル型メタロケイ酸塩を使用することもできる。これらは単独で用いてもよく、又は組み合わせて用いてもよい。
【００５０】
｛樹脂｝
樹脂としては、熱可塑性樹脂、熱硬化性樹脂、紫外線硬化性樹脂等が挙げられる。例えば、フィルム状に成形することにより吸収層を製造する場合には、成形しやすさの観点から、熱可塑性樹脂を用いることができる。印刷することにより吸収層を製造する場合には、内容物の安全性を確保する観点及び吸収剤を失活させない観点から、熱硬化性樹脂又は紫外線硬化性樹脂を用いることができる。
【００５１】
熱可塑性樹脂としては、例えばポリエチレン系樹脂、ポリプロピレン系樹脂、飽和又は不飽和ポリエステル、アイオノマー、ポリ塩化ビニル（ＰＶＣ）、ポリスチレン、及びこれらの誘導体、並びにこれらの混合物が挙げられる。
【００５２】
吸収層が水蒸気を吸収対象とする場合には、樹脂のＪＩＳ  Ｋ  ７１２９に準拠する水蒸気透過度は、４０℃相対湿度９０％で、２５μｍの厚さのフィルムについて測定したときに、５ｇ／（ｍ２・ｄａｙ）以上、１０ｇ／（ｍ２・ｄａｙ）以上、又は１５ｇ／（ｍ２・ｄａｙ）以上であることが、良好な吸収速度を確保する観点から好ましく、また１００ｇ／（ｍ２・ｄａｙ）以下、９０ｇ／（ｍ２・ｄａｙ）以下、又は８０ｇ／（ｍ２・ｄａｙ）以下であることが、製造工程における失活を防止する観点から好ましい。
【００５３】
吸収層が酸素を吸収対象とする場合には、樹脂のＪＩＳ  Ｋ７１２６−１に準拠する酸素透過度は、２５℃相対湿度０％で、２５μｍの厚さのフィルムについて測定したときに、５０００ｃｃ／（ｍ２・ｄａｙ・ＭＰａ）以上、１００００ｃｃ／（ｍ２・ｄａｙ・ＭＰａ）以上、又は３００００ｃｃ／（ｍ２・ｄａｙ・ＭＰａ）以上であることが、良好な吸収速度を確保する観点から好ましく、また２３００００ｃｃ／（ｍ２・ｄａｙ・ＭＰａ）以下、２０００００ｃｃ／（ｍ２・ｄａｙ・ＭＰａ）以下、又は１５００００ｃｃ／（ｍ２・ｄａｙ・ＭＰａ）以下であることが、製造工程における失活を防止する観点から好ましい。
【００５４】
熱可塑性樹脂の密度は、０．８５ｇ／ｍ３以上、又は０．８７ｇ／ｍ３以上であることが、製造工程における失活を防止する観点から好ましく、また１．５ｇ／ｍ３以下、１．２ｇ／ｍ３以下、１．０ｇ／ｍ３以下、又は０．９５ｇ／ｍ３以下であることが、良好な吸収速度を確保する観点から好ましい。
【００５５】
熱硬化性樹脂としては、フェノール樹脂、エポキシ樹脂、メラミン樹脂、アルキド樹脂等が挙げられる。
【００５６】
紫外線硬化性樹脂としては、ポリエステルアクリレート、ウレタンアクリレート、エポキシアクリレート等が挙げられる。
【００５７】
〈シーラント層〉
シーラント層は、ヒートシールによりブリスター容器と蓋材とを接合させるための随意の層である。基材がバリア層のみで構成されている場合には、本発明のブリスターパック用蓋材は、ブリスター容器と接合させる面にシーラント層を有することが特に好ましい。
【００５８】
シーラント層としては、例えば、ポリエチレン系樹脂、ポリプロピレン系樹脂、ポリ塩化ビニル、ポリスチレン、熱可塑性エラストマー、アイオノマー樹脂などを用いることができる。
【００５９】
特に、本発明のブリスターパック用蓋材においては、イージーピール性を有する公知のシーラントフィルムを、そのイージーピール性を損なうことなくシーラント層として用いることができる。理論に拘束されることを望まないが、これは、吸収層が孤立して存在し、これがブリスター容器のポケットに包囲されるようにすることにより、ブリスター容器とシーラントフィルムとの間の溶着部において吸収層が存在しないこととなり、その結果、より緩い条件でシーラントフィルムを溶着させることができることに起因すると考えられる。
【００６０】
ここで、シーラントフィルムが「イージーピール性を有する」とは、シーラントフィルムとポリプロピレンとのＪＩＳ  Ｋ６８５４−３に準拠する剥離強度が、１Ｎ〜１０Ｎ／１５ｍｍであることを意味するものである。
【００６１】
市販のイージーピール性のシーラントフィルムとしては、ＣＭＰＳ（登録商標）、Ｔ．Ａ．Ｆ．（登録商標）（いずれも東セロ株式会社）、アシストＡＥシリーズ、アシストＭシリーズ、アシストＰシリーズ（住化プラステック株式会社）、アロマーフィルム（オカモト株式会社）、ＶＭＸフィルム（ジェイフィルム株式会社）、サントックス−ＣＰ（サン・トックス株式会社）などが挙げられる。
【００６２】
シーラント層の厚さは、良好なヒートシール性を確保する観点から、５μｍ以上、７μｍ以上、又は１０μｍ以上であり、かつ３０μｍ以下、２５μｍ以下、又は２０μｍ以下であることが好ましい。
【００６３】
〈スキン層〉
スキン層は、吸収層に含有される吸収剤の脱落及び吸収剤の内容物への直接接触を防止し、吸収層の製膜安定性を向上させ、かつ基材又は随意のシーラント層と積層させるための表面平滑性を付与するため、吸収層の片面又は両面に積層されている随意の層である。
【００６４】
スキン層としては、熱可塑性樹脂で構成されていてよい。熱可塑性樹脂としては、吸収層に関して挙げた熱可塑性樹脂を用いることができる。
【００６５】
スキン層の厚さは、２μｍ以上、５μｍ以上、又は１０μｍ以上であることが、吸収剤の脱落を防止する観点から好ましく、また２０μｍ以下、１８μｍ以下、又は１５μｍ以下であることが、良好な吸収速度を確保する観点から好ましい。
【００６６】
〈他の層〉
本発明のブリスターパック用蓋材は、基材層とシーラント層との間に他の層、例えば接着層を具備していてもよい。接着層としては、例えば、両面テープ、押出ラミネート用の熱可塑性樹脂、ドライラミネート接着剤、アンカーコート接着剤、ホットメルト接着剤、水溶性接着剤、及びエマルション接着剤等を用いることができる。
【００６７】
《内容物入りブリスターパック》
内容物入りブリスターパックは、内容物、ブリスター容器、及び蓋材を有する。このブリスター容器は、ポケットを有している。蓋材は、蓋材が、基材、及び基材上の孤立している吸収層を有している。また、この吸収層は、ポケットに包囲されている。
【００６８】
〈内容物〉
内容物としては、外気との接触によって劣化しうる物であれば限定されるものではなく、薬剤の他、食品、化粧品、衛生用品、医療機器、医療器具、電子部品等を挙げることができる。また、薬剤としては、医薬品製剤の他、洗浄剤、農薬、試薬等を含む。
【００６９】
〈ブリスター容器〉
ブリスター容器としては、ポケットを有するブリスター容器を用いることができる。
【００７０】
ブリスター容器は、例えばブリスター容器用シートに、内容物を入れるためのポケットを形成することにより製造することができる。ポケットを成形する際の成形方法としては、平板式空圧成形法、プラグアシスト圧空成形法、ドラム式真空成型法、プラグ成形法等が挙げられる。この中でも、粘度平均分子量１００万以上の超高分子量ポリエチレン樹脂製の先端部が丸い円柱状の棒（プラグ材）を用いたプラグ成形法が、ポケットを形成するためには好ましい。
【００７１】
ブリスター容器としては、単層のブリスター容器用シート、又は複数の層を積層させた複層のブリスター容器用シートを用いることができる。ブリスター容器用シートの厚さは、ブリスター容器としての適切な強度、コシ、プレススルー性、バリア性等の観点から、例えば５００μｍ以下、４００μｍ以下、３００μｍ以下、２００μｍ以下、１５０μｍ以下、又は１００μｍ以下とすることができ、また５０μｍ以上、６０μｍ、又は７０μｍ以上とすることができる。
【００７２】
単層のブリスター容器用シートの材質としては、ポリエチレン系樹脂、ポリプロピレン系樹脂（ＣＰＰ）、ポリ塩化ビニル（ＰＶＣ）、飽和ポリエステル（例えば、ポリエチレンテレフタレート）、ポリアミド（例えば、ナイロン（登録商標）、ナイロン６、ナイロン６，６、ナイロンＭＸＤ６）、環状ポリオレフィン（ＣＯＰ、ＣＯＣ）、及びフッ素系樹脂（例えば、ポリクロロトリフルオロエチレン（ＰＣＴＦＥ）、ポリテトラフルオロエチレン（ＰＴＦＥ））などが挙げられる。
【００７３】
複層のブリスター容器用シートは、基材層とシール樹脂層を有していてもよい。また、基材層とシール樹脂層の間には、任意にバリア層、補強層等を設けてもよく、例えば基材層、バリア層、補強層、及びシール樹脂層をこの順に有する。隣り合う各層を貼り合わせる方法としては、ドライラミネート法、サンドラミネート法等が挙げられる。
【００７４】
（ブリスター容器用基材層）
ブリスター容器用基材層に用いられる樹脂としては、ブリスター容器用シートに適度なバリア性及び成形性を与える樹脂であれば特に制限されない。例えば、ポリエチレン系樹脂、ポリ塩化ビニル、ポリ塩化ビニリデン、ポリプロピレン系樹脂、飽和ポリエステル、ポリアミド（例えば、ナイロン（登録商標）、ナイロン６、ナイロン６，６、ナイロンＭＸＤ６）、環状ポリオレフィン（ＣＯＰ、ＣＯＣ）、及びフッ素系樹脂（例えば、ポリクロロトリフルオロエチレン、ポリテトラフルオロエチレン）等、並びにこれらの混合物が挙げられる。これらは単層で用いても良いし、２層以上を積層して用いても良い。好ましくは、外部からの水分の浸入を防ぎ、防湿性に優れているものがよく、特にポリプロピレン系樹脂、ポリアミド及び飽和ポリエステルが挙げられる。
【００７５】
基材層の厚みは、バリア性を維持し、かつブリスターパック全体に強度等を与える観点から、１０μｍ以上、２０μｍ以上、又は３０μｍ以上であってよく、また３００μｍ以下、２００μｍ以下、又は１００μｍ以下であってよい。
【００７６】
（ブリスター容器用バリア層）
ブリスター容器用バリア層に用いられる材料としては、アルミニウム箔等の金属箔、シリカ蒸着フィルム、アルミニウム蒸着フィルム、アルミナ蒸着フィルム、シリカ・アルミナ蒸着フィルム、塩化ビニリデンコートフィルム、ポリフッ化ビニリデンコートフィルム等、及びこれらの組合せを挙げることができる。バリア層の厚みは、ブリスター容器用シートに適切な成形性とバリア性を与えるために、７μｍ以上、１０μｍ以上、又は２０μｍ以上であってよく、また６０μｍ以下、５０μｍ以下、又は４０μｍ以下であってよい。
【００７７】
（ブリスター容器用補強層）
ブリスター容器用補強層は、ブリスター容器用シートの成形性を向上させるために用いられる。補強層に用いられる樹脂としては、例えば、高密度ポリエチレン、ポリ塩化ビニル、ポリプロピレン系樹脂、ポリエチレンテレフタレート、ポリアミド（例えば、ナイロン（登録商標）、ナイロン６、ナイロン６，６、ナイロンＭＸＤ６）等、並びにこれらの混合物が挙げられる。補強層の厚みは、例えば１０μｍ以上、１５μｍ以上、又は２５μｍ以上であってよく、また６０μｍ以下、又は５０μｍ以下であってよい。
【００７８】
（ブリスター容器用シール樹脂層）
ブリスター容器用シール樹脂層は、本発明のブリスターパック用蓋材と接合するための層であり、これに用いられる樹脂としては、例えばポリエチレン系樹脂、ポリプロピレン系樹脂、ポリ塩化ビニル、ポリスチレン、熱可塑性エラストマー、及びアイオノマー樹脂等、並びにこれらの混合物が挙げられる。シール樹脂層の厚みは、ブリスター容器用シートに適度な成形性及びプレススルー性を与える観点から、３００μｍ以下、２００μｍ以下、１５０μｍ以下、１３０μｍ以下、又は１００μｍ以下であってよく、また１０μｍ以上、２０μｍ以上、３０μｍ以上、４０μｍ、又は５０μｍ以上であってよい。
【００７９】
シール樹脂層は、熱可塑性樹脂中に吸収剤を含有する吸収剤含有樹脂層、又はその少なくとも片面に熱可塑性樹脂層を積層させた積層体とすることができる。なお、蓋材の吸収層と、ブリスター容器用シートの吸収剤含有樹脂層とは、同じものを用いても良いし、蓋材とブリスター容器とが接着可能な範囲で、層の厚さや、吸収剤又は樹脂の種類又は含有量等が異なるものを用いてもよい。
【００８０】
〈蓋材〉
蓋材は、基材、及び基材上の孤立している吸収層を有している。特に、蓋材は、上記のプリスターパック用蓋材であってよい。
【００８１】
《組合せ》
本発明の組合せは、基材、及び基材上の１又は複数の孤立している吸収層のパターンを有するブリスターパック用蓋材と、複数のポケットを有するブリスター容器との組合せである。本発明の組合せにおいては、ブリスター容器を、蓋材に接合させたときに、孤立している個々の吸収層が、ポケットに包囲される。
【００８２】
ブリスターパック用蓋材及びブリスター容器としては、それぞれ上記のブリスターパック用蓋材及びブリスター容器を用いることができる。
【実施例】
【００８３】
実施例及び比較例により本発明を具体的に説明するが、本発明は、これらに限定されるものではない。
【００８４】
《ブリスターパックの作製》
〈実施例１〉
｛吸収層及びスキン層を有する積層体（吸収積層体）の作製｝
親水性ゼオライト（モレキュラーシーブ４Ａ、ユニオン昭和株式会社）５０質量部と、低密度ポリエチレン（ペトロセン２０２、東ソー株式会社）５０質量部とを、混練押出機を用いて混練して、ペレット状に押し出して吸収層用マスターバッチを作製した。スキン層としては、直鎖状低密度ポリエチレン（エボリューＳＰ２５２０、株式会社プライムポリマー）を用いた。
【００８５】
吸収層用マスターバッチを上記の低密度ポリエチレンで親水性ゼオライトの含有率が４６質量％となるように希釈した組成物、及びスキン層としての直鎖状低密度ポリエチレン（エボリューＳＰ２５２０、株式会社プライムポリマー）を用い、多層インフレーション成形機による共押出成形で、スキン層１０μｍ／吸収層３０μｍ／スキン層１０μｍの層構成（合計５０μｍ）で製膜して、吸収積層体を作製した。
【００８６】
｛蓋材の作製｝
上記のようにして作製した吸収積層体を、直径１０ｍｍφのポンチで抜き加工して吸収積層体の１０ｍｍ片を作製した。
【００８７】
ＰＥＴ（１２μｍ）／／Ａｌ（７μｍ）／／ＬＬＤＰＥ（４０μｍ）のラミネートフィルムのＬＬＤＰＥ側のブリスター容器側のポケットに対応する位置に、吸収積層体の１０ｍｍ片を、両面テープで貼りつけて、ブリスターパック用蓋材を作製した。
【００８８】
｛ブリスター容器の作製｝
ブリスター容器用シートとしてのＰＥＴ（１２μｍ）／／Ａｌ（７μｍ）／／ＬＬＤＰＥ（４０μｍ）のラミネートフィルムを、ブリスター成型機を用いて成型加工してブリスター容器を作製した（ただし、「／／」はドライラミネート接着剤を表す）。ブリスター容器の長辺の長さは１１８ｍｍ、短辺の長さは４９．５ｍｍ、ポケットの直径は１６ｍｍ、ポケット間隔は２３ｍｍであった。
【００８９】
｛ブリスターパックの作製｝
上記のブリスターパック用蓋材とブリスター容器とを下記の条件でシールし、実施例のブリスターパックを得た。
蓋材側の温度：１５０℃
容器側の温度：４０℃
シール時間：１秒
シール圧力：０．２ＭＰａ
【００９０】
〈対照例〉
吸収積層体を積層させなかったことを除き、実施例と同様にして、対照例のブリスターパックを作製した。このブリスターパックは、吸収層以外の質量変化を差し引くためのものである。
【００９１】
〈比較例〉
シーラント層を用いなかったこと、並びに上記の吸収積層体を基材の全面に積層させたことを除き、実施例と同様にして、比較例のブリスターパックを作製した。なお、積層は以下のようにして行った：
基材としてのＰＥＴ（１２μｍ）／／Ａｌ（７μｍ）の積層体のＡｌ側にドライラミネート接着剤を塗布し、次いで４０℃で２日間エージングして、上記の吸収積層体を積層させた。ドライラミネート接着剤は、２液型ポリウレタン系接着剤（タケラックＡ−５２５Ｓ及びタケネートＡ−５０、三井化学株式会社）を、塗布量３ｇ／ｍ２で用いた。
【００９２】
《評価》
作製したブリスターパックを、４０℃７５％の恒温漕に入れて、１週間ごとの重量を測定した。実施例及び比較例のブリスターパックの質量から、対照例のブリスターパックの質量を引いて、実施例及び比較例の吸湿フィルムの１週間ごとの質量変化を評価した。
【００９３】
結果を表１に示す。
【００９４】
【表１】
2018065575.tif 000003
【００９５】
表１から、吸収層を全面に配置した比較例のブリスターパックは、吸収層の質量変化が見られていることから、端面から大気中の物質を吸収して失活していることが理解できよう。これに対し、複数の孤立している吸収層のパターンを有する実施例のブリスターパックは、吸収層の質量変化が見られていないことから、吸収層が大気中の物質を吸収していないことが理解できよう。
【符号の説明】
【００９６】
１００    ブリスターパック用蓋材
１１０    基材
１１２    バリア層
１１４    樹脂層
１２０    吸収層
１３０    シーラント層
２００    ブリスター容器
２１０    ポケット
３００    ブリスターパック
【図１】
2018065575.tif 000004
【図２】
2018065575.tif 000005
【図３】
2018065575.tif 000006